ОТВЕРЖДАЕМАЯ КОМПОЗИЦИЯ ДЛЯ НОГТЕЙ И СПОСОБЫ УКРЕПЛЕНИЯ И ВОССТАНОВЛЕНИЯ НОГТЕЙ
COMPLETE COMPOSITION FOR NAILS AND METHODS OF NAIL STRENGTHENING AND REGENERATION

Настоящая заявка связана с и испрашивает приоритет согласно предварительной заявке на патент США №61/783135 под названием «ОТВЕРЖДАЕМАЯ КОМПОЗИЦИЯ ДЛЯ НОГТЕЙ И СПОСОБЫ УКРЕПЛЕНИЯ И ВОССТАНОВЛЕНИЯ НОГТЕЙ» ("CURABLE NAIL COMPOSITION AND METHODS FOR STRENGTHENING AND REPAIRING NAILS"), поданной 14 марта 2013 г., содержание которой полностью включено в настоящую заявку посредством ссылки.
Область техники
Настоящее изобретение относится к отверждаемым композициям для улучшения структуры и укрепления ногтевых пластин, и к способам увеличения прочности, улучшения эластичности, устойчивости к внешним воздействиям, внешнего вида, и для восстановления поврежденных ногтевых пластин, а также для обеспечения защиты и сохранения ногтевых пластин для обеспечения возможности их естественного роста и увеличения длины.
Уровень техники
Натуральные ногтевые пластины, в частности, ногти пальцев рук и ногти пальцев ног человека, состоят из множества слоев полупрозрачных клеток, которые образуются в ногтевом матриксе у основания или корня ногтевой пластины и медленно продвигаются к кончику пальца, при этом полный путь обычно занимает 4-6 месяцев для ногтей пальцев рук и до одного года для ногтей пальцев ног. Каждая клетка ногтевой пластины содержит кератин, волокнистый структурный белок, также обнаруженный в волосах и коже, а также в копытах и рогах животных. Кератин естественным образом придает структуру, эластичность, прочность и гибкость ногтевым пластинам, что обеспечивает стойкость к растрескиванию, расслаиванию, ломкости и образованию задиров.
Ногтевые пластины могут повреждаться во время повседневной деятельности под действием агрессивных или коррозионных химических веществ, чрезмерного воздействия воды, вследствие механических повреждений, вызываемых очень активными и неправильно проводимыми процедурами маникюра или нанесения/удаления искусственных ногтей, другим применением/неподходящим использованием определенных типов обработки/укрепления ногтей, или из-за инфекции или болезни. У некоторых людей также могут быть тонкие/слабые ногтевые пластины от природы или стать такими, которые легко трескаются, ломаются или расслаиваются. Прочность и долговечность ногтевых пластин обычно также снижается с возрастом. Поврежденные или ослабленные ногтевые пластины могут быть более подвержены инфекции, избыточному окрашиванию/обесцвечиванию или дальнейшему повреждению. Также, в результате возрастных изменений, на ногтевых пластинах часто развиваются бороздки различной глубины, идущие вдоль натуральной ногтевой пластины. Эти бороздки, которые часто некорректно считают гребнями, могут служить слабыми местами на ногтевой пластине, и выступать в качестве зародышей инициирования продольных расщеплений или трещин, которые могут развиваться в ногтевой пластине в результате значительного истончения ногтевой пластины в области указанных бороздок.
Повышение или восстановление присущей ногтевой пластине эластичности обеспечивает повышенную стойкость к внешним воздействиям, что обеспечивает ногтевой пластине возможность лучше противостоять механическим воздействиям и выдерживать действующие извне физические силы, в форме повседневных нагрузок, деформаций и т.д. Эластичность представляет собой физическое свойство, достигаемое за счет правильного баланса прочности и гибкости. Гибкость ногтевых пластин, излишне прочных или твердых, может ухудшаться, что может приводить к снижению эластичности и повышенной хрупкости, образованию трещин и/или ломкости, или может приводить к повреждению нижележащего ногтевого ложа. Слишком слабые ногтевые пластины часто также не имеют достаточной эластичности по причине излишней гибкости, что приводит к расслаиванию, образованию трещин, а также увеличивает вероятность повреждения ногтевого ложа.
Большинство попыток улучшения или восстановления стойкости ногтевой пластины к внешним воздействиям направлены на (а) нанесение на поверхность пластин покрытия толстого защитного поверхностного слоя, способного к полимеризации под действием ультрафиолета (УФ) или повышенной температуры, или (b) нанесение и впитывание природных масел, которые проникают в верхние слои с обеспечением пластичности очень жестких ногтевых пластин, что увеличивает гибкость и может приводить к увеличению эластичности очень жестких ногтевых пластин, или (с) увеличение твердости поверхности ногтевых пластин путем введения дополнительных поперечных связей между кератиновыми белками, что приводит к снижению гибкости и увеличению прочности, а также повышает стойкость к образованию царапин и углублений.
Действие доступных в настоящее время укрепляющих композиций основано на нанесении на поверхность ногтя покрытия из способных к полимеризации смесей, которые образуют внутренние поперечные связи и прочно соединяются с поверхностью пластин, существенно упрочняя пластину, добавляя прочность защитного покрытия к прочности ногтевой пластины. Способные к полимеризации покрытия поверхности также могут обеспечивать заполнение и армирование продольных бороздок, появляющихся на ногтевой пластине, которые обычно появляются с возрастом. Способные к полимеризации покрытия поверхности могут также способствовать предотвращению растрескивания или расщепления продольных бороздок ногтевой пластины. Указанные композиции не обеспечивают поперечного сшивания волокон кератина внутри клеток ногтевой пластины, а вместо этого внутренние поперечные связи создают повышенную когезию и прочность внутри покрытия на поверхности ногтевой пластины. Указанные композиции, увеличивая прочность всей ногтевой пластины и защищая ее поверхность от внешних повреждающих элементов, не увеличивают гибкость пластины. Также требуется периодическое удаление и последующее повторное нанесение способного к полимеризации покрытия, что часто приводит к образованию шероховатости ногтевой пластины, истончению, ослаблению и повышенному растрескиванию, расщеплению и/или отслаиванию (отделению) верхних слоев ногтевой пластины от основной массы ногтевой пластины. Следовательно, указанные покрытия могут увеличивать повреждение ногтевой пластины в процессе ее защиты, и, следовательно, не всегда являются подходящими или желательными, особенно для тонких, слабых ногтевых пластин.
Широко применяются три доступных в настоящее время типа композиций для укрепления ногтевых пластин. Наиболее широко применяемая композиция для укрепления ногтевых пластин изготавливается на основе метиленгликоля (также называемого формальдегидом или формалином), который представляет собой продукт взаимодействия газообразного формальдегида с водой. Типичный укрепитель ногтей на основе 1% формальдегида обычно содержит 1,6% метиленгликоля и 0,0013% формальдегида. Раствор метиленгликоля слабо проникает сквозь поверхность ногтевой пластины, и со временем, обычно в течение 4-5 дней, будет образовывать поперечные связи с кератином, присутствующим в ногтевой пластине. Это обусловлено медленным по природе взаимодействием метиленгликоля с белком кератином. В итоге указанные реакции приводят к долговременному повышению твердости поверхности, что обеспечивает повышенную стойкость к образованию царапин и вдавливаний, но приводит к образованию значительно менее гибкой ногтевой пластины, которая становится все более жесткой. Длительное применение укрепляющих композиций на основе метиленгликоля со временем непрерывно обеспечивает образование дополнительных поперечных связей с белками кератина, которые, в свою очередь, приводят к излишнему отвердению ногтевой пластины, результатом чего является повышение хрупкости и в конечном итоге разрушение, таким образом, обесценивается исходная цель применения укрепляющих ногти композиций. Эти типы укрепителей ногтей обеспечивают подходящие преимущества только для излишне гибких ногтевых пластин, и обеспечивают незначительные преимущества или вообще не обеспечивают преимущества для других типов ногтевых пластин. Указанные укрепители вредны при использовании на уже хрупких ногтевых пластинах, или на ногтевых пластинах с поврежденной поверхностью, у которых увеличена пористость, поскольку ускоряют абсорбцию, что вызывает еще более быстрое увеличение хрупкости ногтевой пластины, расщепление, ломкости, растрескивание и расслаивание поверхности. Указанные композиции не обеспечивают увеличения толщины ногтевой пластины, также они не могут закрывать или защищать поверхность пластины от внешнего повреждения, агрессивной среды или механического повреждения, как это обеспечивают способные к полимеризации покрытия для ногтей, описанные выше. Также указанные композиции не способны заполнять, армировать или маскировать продольные бороздки различной глубины в ногтевой пластине, которые обычно появляются с возрастом.
Другая широко применяемая композиция для укрепления ногтей изготавливается на основе диметилмочевины. Аналогично композициям на основе метиленгликоля, укрепляющие композиции на основе диметилмочевины также проникают сквозь верхнюю поверхность ногтевой пластины и обеспечивают поперечное сшивание белков в кератиновых волокнах. Поскольку реакционная способность диметилмочевины по отношению к белкам ниже, чем активность метиленгликоля, поперечное сшивание белков кератина протекает со значительно меньшей скоростью. Композиции для укрепления ногтей, содержащие диметилмочевину, действуют аналогично метиленгликолю и также обеспечивают значительное увеличение прочности и твердости поверхности, за счет снижения гибкости ногтевой пластины. Тем не менее, меньшая скорость реакции по сравнению с композициями, содержащими метиленгликоль, обуславливает меньшую скорость увеличения жесткости ногтевой пластины и требует более длительных периодов непрерывного применения до того, как потребитель заметит какие-либо значительные изменения. Обычный потребитель часто предпочитает получать быстрые результаты и, следовательно, меньшую реакционную способность будет рассматривает как отрицательную характеристику, что объясняет не слишком широкое распространение указанных композиций на рынке. Так же как и композиции на основе метиленгликоля, указанные композиции не следует применять на уже хрупких или поврежденных ногтевых пластинах.
Другой широко применяемый тип композиций для укрепления ногтей изготавливают на основе различных типов природных экстрактов, которые, как считается, абсорбируются и обеспечивают укрепление верхней поверхности ногтевой пластины, например, экстракт хвоща (Equisetum) или экстракт бамбука. Продукты, содержащие экстракт хвоща, представляют собой наиболее распространенный пример экстракта природного происхождения, но даже они находят только ограниченное применение у потребителей. Считается, что оба указанных экстракта содержат высокие количества кремнезема в форме диоксида кремния (1-10%), который, как утверждают, после многократного нанесения вызывает укрепление ногтевой пластины. Указанные композиции обычно требуют нанесения до нескольких раз в день в течение нескольких недель или более, но даже при этом едва ли обеспечивают какие-либо значительные улучшения прочности или стойкости ногтей к внешним воздействиям. Ногтевая пластина обеспечивает эффективный барьер против большинства веществ, если не применяются проникающие агенты, и даже в этом случае трудно абсорбирует диоксид кремния. Поскольку очень небольшое количество диоксида кремния может проникнуть даже через первые слои ногтевой пластины, композиции, содержащие указанные экстракты или другие подобные компоненты, имеют весьма ограниченную эффективность в качестве укрепителя ногтевой пластины и не обладают никакой значительной способностью заполнять и армировать бороздки, образующиеся на ногтевой пластине с возрастом. Иногда применяют природные масла, такие как масло авокадо, масло жожоба, оливковое масло, и т.д., которые, при абсорбировании могут увеличивать гибкость и снижать хрупкость. Указанные природные масла, тем не менее, не подходят для излишне гибких ногтевых пластин. Природные масла не защищают поверхность ногтевой пластины от внешнего повреждения, не могут обеспечить никаких полезных эффектов в отношении продольных гребней на ногтевой пластине, и для обеспечения полезных эффектов требуют многократного нанесения, часто несколько раз в день, и непрерывно в режиме ежедневного применения.
Указанные композиции, содержащие природный экстракт и/или масло, являются существенно менее эффективными, чем другие способы, обсуждаемые в настоящей заявке. Композиции, содержащие природный экстракт, привлекают только определенный небольшой сегмент рынка, поскольку их часто продают как «полученные из природных источников» и иногда некорректно как «полностью природные» средства для укрепления ногтей. Композиции, содержащие природные масла, вызывают больший интерес, чем композиции на основе природных экстрактов, но они эффективны только для излишне хрупких ногтей. Для излишне гибких ногтей природные масла не обеспечивают таких полезных эффектов, обеспечивают незначительный полезный эффект или не обеспечивает совсем эффекта в отношении предотвращения ухудшения состояния существующих трещин или повреждений, не оказывают никакого положительного действия на продольные гребни на ногтевой пластине, требуют ежедневного применения для обеспечения какой-либо долговременной эффективности и часто воспринимаются пользователями как неприятные и неудобные в применении.
Другая сложность, связанная с доступными в настоящее время композициями для обработки ногтей, заключается в трудности нанесения композиций. Часто композицию необходимо наносить ежедневно или много раз в день в течение длительного промежутка времени.
Следовательно, желательно разработать композицию для укрепления ногтевых пластин, которая улучшает прочность, эластичность, стойкость к внешним воздействиям, твердость и гибкость ногтевой пластины, и при этом не вызывает увеличения хрупкости или других проблем, связанных с излишним отвердением ногтевой пластины, как описано в настоящей заявке. Также желательно разработать композицию для укрепления ногтей, которую можно легко применять, например, которая не требует ежедневного нанесения, но обеспечивает долговременную прочность и стойкость к внешним воздействиям любому типу ногтевых пластин, включая уже хрупкие, слабые, расслаивающиеся, излишне гибкие или ранее поврежденные. Также желательно, чтобы такая композиция защищала поверхность ногтевой пластины от внешних повреждающих воздействий, например, чрезмерного мытья рук, использования моющих средств, и т.д., как это обеспечивают композиции, в основе действия которых лежит обеспечение покрытия поверхности ногтя способными к полимеризации смесями, но при исключении недостатка таких композиций, заключающегося в значительном увеличении толщины пластины или в необходимости периодического удаления, что часто приводит к шероховатости, истончению, ослаблению ногтевой пластины, и усиливает растрескивание, расслаивание, образование углублений или отслоений.
Следовательно, желательно, чтобы композиция проникала сквозь поверхность ногтя, обеспечивая при этом тонкое защитное поперечно-сшитое покрытие поверхности, которое способствовало бы предотвращению повреждений под действием внешних сил или других повреждающих факторов, описанных выше, и являлось бы долговременным без необходимости периодического удаления, при этом оставалось бы высокоэффективным и не обеспечивало излишнюю твердость ногтевой пластине, ухудшение гибкости, увеличение хрупкости или не требовало ежедневного нанесения. Указанная композиция должна не только предотвращать ослабление, образование трещин, расщепление, расслоение и т.д. ногтевой пластины, она должна способствовать восстановлению указанных типов уже существующих повреждений ногтей и предотвращать ухудшение указанных состояний, сохраняя при этом естественный внешний вид. Также было бы желательно, чтобы указанные композиции обладали способностью легко абсорбироваться или впитываться в трещины, щели и в участки между расслоившимися слоями ногтевой пластины для обеспечения направленного восстановления в указанных участках, требующих дополнительного укрепления, и таким образом, предотвращения ухудшения указанных состояний, а также для заполнения, выравнивания и армирования продольных бороздок, образующихся на ногтевой пластине с возрастом. Краткое описание изобретения
Первый аспект настоящего изобретения относится к отверждаемой композиции для укрепления и увеличения прочности ногтевых пластин, состоящей из по меньшей мере одного способного к полимеризации материала, по меньшей мере одного проникающего агента и по меньшей мере одного отверждающего агента, и, при необходимости или если это считают полезным, реологического загустителя для управления доставкой, растеканием, распределением и обеспечением непрерывного слоя покрытия композиции по ногтевой пластине, при этом обеспечивается возможность предотвращения непреднамеренного контакта кожи с отверждаемой композицией.
Второй аспект настоящего изобретения относится к отверждаемой композиции для укрепления и увеличения прочности ногтевых пластин, состоящей из по меньшей мере одного способного к полимеризации материала, по меньшей мере одного отверждающего агента и по меньшей мере одного проникающего агента, который может также служить агентом, снижающим вязкость, для увеличения проницаемости ногтевой пластины и обеспечения возможности впитывания в фронты трещин и другие поврежденные участки, такие как участки между отдельными слоями ногтевой пластины, как показано в случаях расслоения ногтевых пластин.
Другой аспект настоящего изобретения относится к способу восстановления и защиты поврежденных ногтевых пластин, включающему нанесение на ногтевую пластину отверждаемой композиции, размещение ногтевой пластины под источником тепла, предпочтительно на 1-5 мин, для обеспечения возможности проникновения, удаление избытка способного к полимеризации покрытия с поверхности ногтевой пластины, и затем обеспечение отверждения нанесенной композиции под действием флуоресцентного, с холодным катодом, лазерного или СИД источника УФ энергии, а также лампы накаливания, лазерного, СИД (светоизлучающий диод) или других типов источников видимого света, включая природные источники, подходящие для использования в таких применениях, и повторение стадий нанесения и отверждения композиции по мере необходимости, чтобы обеспечить отверждение абсорбированной композиции внутри ногтевой пластины с обеспечением запечатывания и восстановления любых повреждений пластины, а также для создания гладкого непрерывного покрытия на поверхности ногтя. Отверждаемая композиция может содержать способный к полимеризации материал, по меньшей мере один проникающий агент и по меньшей мере один отверждающий агент.
Другой аспект настоящего изобретения относится к способу восстановления и защиты поврежденных ногтевых пластин, включающему нанесение на ногтевую пластину отверждаемой композиции, размещение ногтевой пластины под источником тепла для обеспечения возможности улучшенного проникновения, предпочтительно на 1-5 мин, удаление избытка способного к полимеризации покрытия с поверхности ногтевой пластины, и затем обеспечение отверждения нанесенной композиции посредством свободно-радикальной полимеризации с использованием катализатора или инициаторов полимеризации, подходящих для использования в таких применениях, и повторение стадий нанесения и отверждения композиции по мере необходимости, для обеспечения возможности абсорбирования отвержденной композиции в верхние участки ногтевой пластины с обеспечением запечатывания и возможности восстановления любых повреждений пластины, а также для создания гладкого непрерывного покрытия на поверхности ногтевой пластины. Отверждаемая композиция может содержать способный к полимеризации материал, по меньшей мере один усилитель полимеризации и по меньшей мере один отверждающий агент.
Другой аспект настоящего изобретения относится к отверждаемой композиции, содержащей по меньшей мере один способный к полимеризации материал, по меньшей мере один отверждающий агент и по меньшей мере один проникающий агент, который может также служить агентом, снижающим вязкость, для обеспечения впитывания в трещины, щели или участки между разделенными слоями ногтевой пластины, с обеспечением направленной локализованной адгезии в указанных участках, с целью армирования и предотвращения дальнейшего ухудшения состояния существующих повреждений ногтя. Такие композиции можно также применять для обеспечения частичной обработки участков, требующих дополнительного армирования.
Другой аспект настоящего изобретения относится к отверждаемой композиции, содержащей по меньшей мере один способный к полимеризации материал и по меньшей мере один отверждающий агент, и, возможно, по меньшей мере один проникающий агент, который может также служить агентом, снижающим вязкость, а также замутнителя или красителя, для обеспечения полного покрытия натуральной ногтевой пластины или впитывания в трещины, щели, углубления или участки между расслоившимися слоями ногтевой пластины, для обеспечения направленной локализованной адгезии, и в обоих случаях, для маскирования продольных бороздок на ногтевой пластине или на поврежденных участках, в результате чего они менее видимы глазом.
Подробное описание
По меньшей мере один вариант реализации настоящего изобретения относится к отверждаемой композиции для укрепления и увеличения эластичности и долговечности натуральных ногтевых пластин. В настоящем описании термин «укрепление» описывает увеличение или сохранение эластичности ногтевой пластины и увеличенной стойкости к внешним воздействиям, благодаря чему ногтевая пластина может лучше выдерживать механические воздействия и противостоять внешним физическим воздействиям в виде повседневных нагрузок и деформаций. «Эластичность» описывает физическое свойство, обеспечиваемое синергически благодаря правильному балансу прочности и гибкости. «Твердость» представляет собой свойство поверхности, которое описывает стойкость к образованию царапин или вдавливаний. «Гибкость» описывает способность покрытия гнуться вместе с натуральной ногтевой пластиной или естественную гибкость натуральной ногтевой пластины по сравнению с хрупкими ногтями. «Стойкость к внешним воздействиям» представляет собой свойство, приписываемое натуральным ногтевым пластинам, если они обладают достаточной эластичностью и твердостью поверхности. Укрепляющую композицию можно применять для укрепления или защиты в остальном здорового ногтя, или можно применять для ремонта, восстановления или придания эластичности поврежденным или слабым ногтям.
Проницаемость ногтевой пластины затруднена, поскольку ногтевая пластина ведет себя как высокоселективный барьер и препятствует абсорбции большинства веществ, включая большинство косметических и фармацевтических ингредиентов. Поскольку проникновение сквозь ногтевую пластину обычно затруднено, если абсорбция и наблюдается, то она ограничена и абсорбированные материалы сконцентрированы в верхней части, составляющей одну треть натуральной ногтевой пластины. Усилители проницаемости, или проникающие агенты, описанные в настоящем изобретении, обеспечивают возможность проникновения способного к полимеризации материала сквозь верхнюю поверхность и концентрирования его в верхних частях ногтя, но присущие ногтевой пластине барьерные свойства препятствуют более глубокому проникновению в ногтевую пластину. Правильный выбор проникающего агента позволяет управлять образованием отложений способного к полимеризации материала в верхней поверхности ногтевой пластины, где он наиболее полезен, при этом жестко ограничивая и/или вероятно предотвращая проникновение в более глубокие слой ногтевой пластины. Следовательно, степенью проникновения в ногтевую пластину можно управлять посредством выбора проникающего агента.
Согласно по меньшей мере одному варианту реализации, отверждаемая композиция может состоять из способного к полимеризации материала, по меньшей мере одного проникающего агента и отверждающего агента.
Способный к полимеризации материал может содержать реакционно-способный мономер или олигомер, которые, в условиях применения и согласно настоящему описанию, могут полимеризоваться в ногтевой пластине. Например, способные к полимеризации материалы могут включать любой метакрилат (метиловые сложные эфиры метакриловой кислоты), включая изомеры, содержащие одну, две, три, четыре или пять реакционно-способных функциональных групп, таких как, без ограничения, гидроксиэтилметакрилат, гидроксипропилметакрилат, бутилметакрилат, изобутилметакрилат, трет-бутилметакрилат, пропилметакрилат, гексилметакрилат, циклогексилметакрилат, ди-ГЭМА триметилгексилдикарбамат, изоборнилметакрилат, этоксиэтилметакрилат, 2-этокси-этоксиэтилметакрилат, ацетоацетоксиэтилметакрилат, этилметакрилат, метилметакрилат, фторметакрилат, фурфурилметакрилат, этилендиметакрилат, 1,12-додекандиолдиметакрилат, метакрилат метилового эфира диэтиленгликоля, метакрилат этилового эфира триэтиленгликоля, диметакрилат 1,3-бутиленгликоля, диметакрилат 1,6-гександиола, метакрилат глицерина, метакрилат сорбита, алкил метакрилат, триметакрилат триметилолпропана, диметакрилат тетраэтиленгликоля, триметакрилат дипентаэритрита, метакрилат простого полиэфира, диметакрилат этиленгликоля, ацетоацетат ГЭМА, изопропилиденфенил-бисоксигидроксипропил-метакрилат, лаурилметакрилат, метоксидигликоль метакрилат, диметакрилат ПЭГ-4, тетрагидрофурфурилметакрилат, пиромеллит-глицидил-диметакрилат, диметакрилат триэтиленгликоля, триметакрилат триметилолпропана, уретанметакрилат, диуретанметакрилат, уретандиметакрилат и т.д.
Способный к полимеризации материал может включать реакционно-способный мономер или олигомер, который, в условиях применения и согласно настоящему описанию, способен полимеризоваться внутри ногтевой пластины. Например, способные к полимеризации материалы могут включать любой акрилат (метиловые сложные эфиры акриловой кислоты), включая изомеры, содержащие одну, две, три, четыре или пять реакционно-способных функциональных групп, таких как, без ограничения, аналоги описанных выше метакрилатов и их изомеры, например, диакрилат 1,3-бутиленгликоля, триакрилат триметилолпропана, триакрилат этоксилированного триметилолпропана, сложный эфир пентаакрилата, пентаакрилат дипентаэритрита, уретанакрилат, диуретанакрилат, уретандиакрилат и т.д.
Способный к полимеризации материал может также состоять из дендронов и/или дендримеров, которые представляют собой молекулы в форме дерева, с трехмерной морфологией, и содержат аналогичные реакционно-способные внешние метакрилатные и/или акрилатные функциональные группы, которые, в условиях применения и согласно настоящему описанию, способны полимеризоваться внутри ногтевой пластины или, в качестве более подходящего применения, почти моментально восстанавливают повреждения ногтя. Впитываясь глубоко между расслоившимися слоями ногтевой пластины или просачиваясь в вершину фронта трещины, при последующей полимеризации абсорбированных материалов в указанных зонах, они останавливают распространение фронта трещины, предотвращают дальнейшее расслаивание внутренних слоев ногтевой пластины и предотвращают дальнейшее развитие и ухудшение существующего повреждения. При помощи соответствующего проникающего агента становится возможным проникновение в указанные микроскопические пространства вблизи фронта трещины более крупных молекул, таких как дендроны, дендримеры и/или олигомеры, в подходящих концентрациях. Молекулы другой морфологии, такой как циклическая, привитая, гребнеобразная или звездообразная геометрия, содержащие акрилатные и/или метакрилатные реакционно-способные функциональные группы, также подходят для восстановления повреждений ногтя и могут проникать и концентрироваться внутри участков повреждения ногтевой пластины, при помощи соответствующего применения подходящего проникающего агента или синергической смеси проникающих агентов.
Способный к полимеризации материал может присутствовать в количестве в диапазоне от примерно 40% до примерно 99%. Согласно по меньшей мере одному варианту реализации, способный к полимеризации материал присутствует в количестве в диапазоне от примерно 60% до примерно 95%, и в типичных композициях - в диапазоне от примерно 60% до примерно 80% или от 60% до примерно 70%.
В тех вариантах реализации, в которых способный к полимеризации материал содержит более крупные молекулы, такие как дендримеры, дендроны, звездообразные полимеры или гребнеобразные полимеры, более крупные молекулы могут составлять небольшую долю способного к полимеризации материала. Например, если способный к полимеризации материал содержит дендример, указанный дендример может присутствовать в количестве менее 20%, например, менее 10% или менее 5%. Согласно по меньшей мере одному варианту реализации, дендример может присутствовать в количестве в диапазоне от примерно 0,1 до примерно 10%, таком как, например, от примерно 0,5 до примерно 5%.
Согласно по меньшей мере одному варианту реализации, способный к полимеризации материал может подвергаться отверждению термически или под действием ультрафиолетового излучения А (УФА) с длинами волн 400-315 нанометров или излучения видимого спектра, в частности фиолетового, синего, голубого, зеленого (390-520 нанометров). Отверждающий агент в композиции может содержать термические ускорители или фотоинициаторы, чувствительные к УФ или видимому свету. Примеры термических ускорителей включают алифатические и ароматические амины, например, N,N-диметил-лара-толуидин, N,N-диметил-1-фенилметанамин и N,N-диметилбензиламин.
Фотоинициаторы генерируют свободные радикалы при поглощении УФ излучения по одному из двух различных механизмов. Фотоинициаторы типа I представляют собой соединения, которые под действием излучения распадаются с образованием двух свободных радикалов. Распад может представлять собой α-распад, при котором происходит разрыв связи рядом с карбонильной группой, или β-распад, при котором ароматические карбонильные соединения содержат заместители, способствующие прямому фоторасщеплению. Бензоин и его производные представляют собой наиболее широко применяемые фотоинициаторы типа I.
Системы фотоинициатора типа II содержат соединения, которые при облучении переходят в возбужденное состояние, а затем отрывают атом или электрон от молекулы донора, известной как синергист. Затем молекула донора действует как соединение, инициирующее полимеризацию. Одна из широко применяемых систем фотоинициатора типа II содержит бензофенон в качестве фотоинициатора и третичный амин в качестве синергиста. Третичные амины также служат для подавления ингибирования полимеризации под действием кислорода.
Согласно по меньшей мере одному варианту реализации, фотоинициатор содержит по меньшей мере один фотоинициатор типа I, по меньшей мере один фотоинициатор типа II или комбинацию фотоинициаторов типа I и типа II. Согласно по меньшей мере одному варианту реализации, фотоинициатор содержит комбинацию фотоинициаторов типа I и типа II.
Неограничивающие примеры фотоинициаторов, которые можно применять согласно настоящему изобретению, включают:
(бензол)трикарбонилхром,
(кумол)циклопентадиенилжелезо(II) гексафторфосфат,
1,7-бис(9-акридинил)гептан,
1-гидроксициклогексилфенилкетон (Irgacure 184),
2-(диэтиламино)этилакрилат,
2-(диэтиламино)этилметакрилат,
2-(диметиламино)этилакрилат,
2,2',4-трис(2-хлорфенил)-5-(3,4-диметоксифенил)-4',5'-дифенил-1,1'-би-имидазол,
2,2'-бис(2-хлорфенил)-4,4',5,5'-тетрафенил-1,2,-би-имидазол,
2,2-диэтоксиацетофенон,
2,2-диметокси-2-фенилацетофенон (Irgacure 651),
2,4-диэтилтиоксантон,
2,5-диметилбензофенон,
2-бензил-2-(диметиламино)-1-[4-(4-морфолинил)фенил]-1-бутанон,
2-бензил-2-(диметиламино)-4'-морфолинобутирофенон,
2-хлортиоксантен-9-он,
2-диметиламино-2-(4-метил-бензил)-1-(4-морфолин-4-илфенил)-бутан-1-он,
2-этилгексил-4-(диметиламино)бензоат,
2-этилантрахинон,
2-гидрокси-1-[4-(гидроксиэтокси)фенил]-2-метил-1-пропанон (Darocur 2959)
2-гидрокси-2-метил-1-фенил-1-пропанон,
2-гидрокси-2-метилпропиофенон,
2-изопропилтиоксантон,
2-метил-1-[4-(метилтио)фенил]-2-(4-морфолинил)-1-пропанон (Irgacure 907),
2-метил-4'-(метилтио)-2-морфолинопропиофенон,
2- метилбензофенон,
3- (диметиламино)пропилакрилат,
диангидрид 3,3',4,4'-бензофенонтетракарбоновой кислоты,
3,4-диметилбензофенон,
3'-гидроксиацетофенон,
3-гидроксибензофенон,
3- метилбензофенон,
4-(2-гидроксиэтокси)фенил-(2-гидрокси-2-метилпропил)кетон,
4-(4'-метилфенилтио)бензофенон,
4-(диметиламино)бензофенон,
4,4'-бис(диэтиламино)бензофенон,
4,4-дигидроксилбензофенон,
4,4'-диметилбензил,
4-бензоилбифенил,
4-хлорбензофенон,
4'-этоксиацетофенон,
4'-гидроксиацетофенон,
4-гидроксибензофенон,
4-фенокси-2,'2'-дихлорацетофенон,
4'-феноксиацетофенон,
4-фенилбензофенон,
ацетофенон,
анизоин,
антрахинон,
антрахинон-2-сульфоновая кислота (натриевая соль моногидрат),
бензилдиметилкеталь,
бензил,
простой этиловый эфир бензоина,
простой изобутиловый эфир бензоина,
простой метиловый эфир бензоина,
бензоин,
бензофенон,
смесь бензофенона/1-гидроксициклогексилфенилкетона,
бисакрилфосфиноксид (Irgacure 189),
бутоксиэтилдиметиламинобензоат,
камфорхинон,
дибензосуберенон,
диметиламиноэтилметакрилат,
дифенил(2,4,6-триметилбензоил)фосфиноксид,
смесь дифенил(2,4,6-триметилбензоил)фосфиноксида/2-гидрокси-2-метилпропиофенона,
этил-2,4,6-триметилбензоилдифенилфосфиноксид,
этил-4-(диметиламино)бензоат,
ферроцен,
изоамил-4-(диметиламино)бензоат,
метилбензоилформиат,
метил-2-бензоилбензоат,
моноакрилфосфиноксид (Darocur ТРО),
н-фенилглицин,
октил-пара-диметиламинобензоат,
фенантренхинон,
фенилпропандион (Kanto PPD),
фосфиноксид, фенил-бис-(2,4,6-триметилбензоил),
соамил-4-(диметиламино)бензоат
тиоксантен-9-он и
триарилсульфоний гексафторантимонатные соли.
Чувствительные к УФА и/или чувствительные к видимому свету отверждающие агенты могут присутствовать в композиции в количестве, достаточном для полимеризации реакционноспособного материала до степени конверсии по меньшей мере 90%, или до отверждения в течение первого часа после начала термического отверждения и в течение 5 минут для отверждения под действием УФА или видимого света. Например, отверждающий агент может присутствовать в количестве в диапазоне от примерно 0,1% до примерно 5%, таком как примерно 1%.
Согласно по меньшей мере одному варианту реализации, способный к полимеризации материал при отверждении не подвергается поперечной сшивке с кератином, присутствующим в ногте, а образует поперечные связи только между полимеризующимися цепями способного к полимеризации материала.
Согласно по меньшей мере одному варианту реализации, по меньшей мере один проникающий агент содержит материал, обеспечивающий возможность проникновения способного к полимеризации материала сквозь поверхность ногтя. Например, проникающий агент может обеспечивать возможность достижения способным к полимеризации материалом глубины по меньшей мере 0,05 мм ниже поверхности ногтя. В других примерах проникающий агент может обеспечивать возможность достижения способным к полимеризации материалом глубины по меньшей мере 0,1 мм или по меньшей мере 0,15 мм ниже поверхности ногтя.
Проникающие агенты согласно настоящему изобретению могут включать соединения, выбранные из масел и растворителей. Любой агент для проникновения к кератину, известный специалистам в данной области техники, также будет содействовать проникновению указанных способных к полимеризации материалов в верхние части натуральной ногтевой пластины. Проникающий агент или смеси проникающих агентов могут присутствовать в композиции в количестве, варьирующем, например, от примерно 1 масс. % до примерно 40 масс. %. Согласно по меньшей мере одному варианту реализации, проникающий агент присутствует в композиции в количестве, варьирующем от примерно 5% до примерно 30%, таком как, например, от примерно 5% до примерно 20%, или от примерно 10% до примерно 20%. Согласно другим вариантам реализации, проникающий агент может присутствовать в количестве менее примерно 5 масс. %, менее примерно 3 масс. %, менее примерно 2 масс. % или менее примерно 1 масс. %.
Неограничивающие примеры природных масел, которые можно применять по отдельности или в виде синергических смесей с другими природными маслами, их производными, включают природные растительные масла из овощных культур и других растений, такие как кукурузное, касторовое, жожоба, оливковое, авокадо, сладкого миндаля, рисовых отрубей, подсолнечное, сафлоровое, пальмовое, пальмоядровое, рапсовое, арахисовое, хлопковое, кокосовое, виноградной косточки, семян томата, фундука, соевое, чайного дерева, эвкалипта, зародышей пшеницы, семян облепихи, аргании, мяты перечной, макадамии или другие масла, которые могут быть получены путем отжима, перегонки, экстракции или другими подходящими способами. Природные масла, которые лучше всего подходят для содействия абсорбции в ногтевую пластину, представляют собой масла, наиболее схожие с маслами, встречающимися в природе в ногтевой пластине, и, следовательно, обладающие наибольшей совместимостью с твердым структурным матриксом, содержащимся в ногтевой пластине, соответственно, предпочтительными являются оливковое масло, масло жожоба и авокадо.
Растворители, способные увеличивать проникновение способных к полимеризации материалов, обладают указанным действием благодаря снижению вязкости композиции и могут применяться вместе с природными маслами или их производными, перечисленными выше, для снижения вязкости и улучшения абсорбции способных к полимеризации материалов. Некоторые неограничивающие примеры подходящих растворителей включают ацетон, этиловый спирт, этилацетат, бутилацетат, амилацетат, изопропиловый спирт и метилэтилкетон, пропиленгликоль, октилдодеканол, глицерин, изодекан, циклогексан, камфору, этилбутиролактон, бутоксиэтанол, бутоксидигликоль, 2-октилдодеканол, диацетоновый спирт, дихлорметан, диметилсульфон, диметилизорбид, диацетин, дипентен, толуол, ксилол, триэтиленгликоль, диметакрилат триэтиленгликоля, триметилгексанол, ацетат тетрагидрофурфурила, терпентин, уайт-спириты и т.д.
Согласно настоящему описанию, композиция может дополнительно содержать по меньшей мере один дополнительный компонент или добавку. Такие добавки могут включать, например, другие растворители, не используемые как проникающие агенты, пластификаторы, реологические агенты, красители или кондиционирующие агенты. Согласно по меньшей мере одному варианту реализации, природные масла, применяемые в качестве проникающих агентов, также служат пластификаторами как для полимеризующегося материала, так и для самой ногтевой пластины, одновременно улучшая гибкость обоих указанных объектов. Специалист в данной области техники легко определит другие мигрирующие и немигрирующие пластификаторы, которые также можно применять, например, камфору. Пластификаторы представляют собой добавки, увеличивающие пластичность или текучесть материала, такого как полимерные матрицы, от синтетических пластмасс, включая акрилатные пластмассы, такие как метакрилаты, акрилаты, цианакрилаты и уретанакрилаты, до природных полимеров, таких как кератин и целлюлоза. Свойства указанных материалов улучшаются при смешивании с пластификаторами, если указанные вещества могут быть включены между цепями полимеров для увеличения свободного объема между цепями полимеров, благодаря чему снижается температура стеклования, повышается гибкость, снижается твердость и/или повышается прочность. Широко применяемые пластификаторы относятся к следующим классам химических веществ: себацинаты, адипаты, терефталаты, дибензоаты, глутараты, фталаты, азелаты, гликоли, простые полиэфиры и поликарбоновые кислоты с линейными или разветвленными алифатическим спиртами, и смесям указанных соединений. Указанные соединения выбраны благодаря низкой токсичности, совместимости с ногтевой пластиной, составом композиции и готовым полимеризованным материалом. Наиболее предпочтительные примеры таких соединений имеют низкую летучесть и медленно покидают полученный синтетический полимер или кератин путем миграции или испарения. Часто применяют фталатные сложные эфиры линейных или разветвленных алкилспиртов, из которых наиболее часто используемым является дибутилфталат, хотя применяют и другие фталаты, например, бис-(2-этилгексил)фталат. Для указанной цели часто применяют тримеллитаты, например, триметилтримеллитат и тримеллитовый ангидрид. Примерами пластификаторов на основе адипата являются диоктиладипат, дибутилсебацинат, дибутилмалеат и диизобутилмалеат. Другими примерами пластификаторов являются диоктилтерефталат, эпоксидированные растительные масла, фениловый сложный эфир алкилсульфоновой кислоты, сульфонамиды, такие как толуолсульфонамидформальдегидная смола, N-этилтолуолсульфонамид, N-(2-гидроксипропил)бензолсульфонамид, гликоли, такие как дигексаноат триэтиленгликоля, дигептаноат тетраэтиленгликоля, глицериды, такие как ацетилированные моноглицериды, и алкилцитраты, такие как триэтилцитрат, ацетилтриэтилцитрат, ацетилтрибутилцитрат, триоктилцитрат, ацетилтриоктилцитрат, тригексилцитрат, ацетилтригексилцитрат, трибутилцитрат и триметилцитрат.
Кроме того, способные к полимеризации материалы и способы отверждения согласно настоящему описанию можно применять для создания полимерной матрицы в верхней части натуральной ногтевой пластины, которая может служить несущей средой для веществ, являющихся активными ингредиентами согласно нормативам Агентства по охране окружающей среды (ЕРА) и Управления по контролю за продуктами и лекарствами (FDA). Вещества для не связанных с косметикой применений, вещества, подлежащие контролю как лекарственное средство или пестицид, в качестве противомикробных или противогрибковых агентов, также можно включать в указанные композиции и полимеризовать, как описано выше. Свойства полученной полимерной матрицы можно регулировать и изменять для обеспечения возможности контролируемого высвобождения активных лекарственных средств или других полезных веществ в ногтевую пластину и окружающие участки. Полученная полимерная матрица может изменять поверхность натурального ногтя с обеспечением повышенных или пониженных гидрофобных или гидрофильных свойств, для содействия или ограничения миграции внутрь или сквозь ногтевую пластину, а также для изменения и управления адгезией любых искусственных покрытий для ногтей, которые можно наносить впоследствии, включая лак для ногтей и средства для УФ-отверждаемого гелевого маникюра. Полученная полимерная матрица может значительно изменять твердость поверхности, стойкость натурального ногтя к образованию царапин и вдавливаний с обеспечением повышенной стойкости к образованию царапин, вдавливаний, углублений, точечных углублений или другим формам повреждения поверхности, которые могут являться результатом неправильного удаления любых типов искусственных покрытий для ногтей, которые можно наносить впоследствии, включая лак для ногтей и средства для УФ-отверждаемого гелевого маникюра, или других типов обычного механического воздействия, осуществляемого в повседневной жизни.
Композиции согласно настоящему описанию могут быть свободны от метиленгликоля или диметилмочевины, или любого другого соединения, способного образовывать поперечные сшивки с кератином, присутствующим в ногтях.
Кроме того, настоящее изобретение относится к способам применения укрепляющей композиции, таким как способы укрепления ногтей и способы восстановления ногтей.
Согласно по меньшей мере одному варианту реализации, в настоящем описании предложен способ укрепления ногтей, включающий нанесение на ноготь отверждаемой композиции. Отверждаемая композиция может содержать способный к полимеризации материал, по меньшей мере один проникающий агент и отверждающий агент. Затем отверждаемую композицию можно отверждать с обеспечением полимеризации способного к полимеризации материала внутри ногтевой пластины. Согласно по меньшей мере одному варианту реализации, по меньшей мере 95% способного к полимеризации материала отверждается под поверхностью ногтевой пластины.
Согласно по меньшей мере одному варианту реализации, стадии нанесения композиции и отверждения композиции можно повторять. Например, стадии нанесения композиции и отверждения композиции можно повторять 2, 3, 4, 5 или более раз, в зависимости от исходного состояния ногтя и желаемой степени укрепления.
Согласно по меньшей мере одному варианту реализации, композицию можно наносить в течение по меньшей мере двух дней подряд. Согласно другим вариантам реализации, композицию можно наносить по необходимости, как например, раз в неделю или раз в две недели, или с любым другим интервалом, в зависимости от состояния обрабатываемого ногтя.
Согласно по меньшей мере одному варианту реализации, избыток композиции вытирают, убирают промакиванием или удаляют перед отверждением. Если стадии нанесения композиции и отверждения композиции повторяют, избыток композиции можно вытирать или промакивать перед каждой стадией отверждения.
Согласно по меньшей мере одному варианту реализации, настоящее изобретение относится к способу обработки ногтей. В настоящем описании термин «обработка» относится к ремонту, восстановлению или реставрации ногтя. Ноготь может быть поврежденным, таким как иметь трещины, бороздки, точечные углубления, быть расслоившимся, иметь отслоения или быть истонченным, из-за физического воздействия, такого как удаление традиционных средств для укрепления ногтей, химическое воздействие, болезнь или побочные действия лечения или обработки.
Согласно по меньшей мере одному варианту реализации, отверждаемую композицию можно наносить на ноготь, причем указанная композиция содержит способный к полимеризации материал, по меньшей мере один проникающий агент и отверждающий агент. Затем нанесенную композицию можно отверждать. Стадии нанесения и отверждения композиции можно повторять до тех пор, пока отвержденная композиция не покроет и/или не заполнит поврежденный участок и не образует ровную поверхность на ногтевой пластине. Если повреждение представляет собой трещину, отвержденная композиция может заполнить трещину, так чтобы поверхность отвержденной композиции поверх трещины образовала непрерывную поверхность с поверхностью возле трещины. Для ногтей с бороздками или гребнями, отвержденная композиция может выравнивать гребни, заполняя более низкие поверхности ногтя до одного уровня с верхними краями гребней.
Согласно по меньшей мере одному варианту реализации, композиция для обработки ногтя может содержать по меньшей мере один проникающий агент, причем указанный проникающий агент не содержит природное масло или растительное масло.
Согласно по меньшей мере одному варианту реализации, проникающий агент может быть выбран для проникновения в ногтевую пластину в желаемом количестве. Например, если ногти имеют трещины или бороздки, может быть желательно сконцентрировать обработку на поверхности ногтя. В такой ситуации проникающий агент может быть выбран из проникающих агентов, не позволяющих способному к полимеризации материалу проникать под поверхность ногтя на глубину более 0,1 мм, например, например, не глубже 0,05 мм. Согласно по меньшей мере одному варианту реализации, композиция не содержит проникающий агент.
Согласно по меньшей мере одному варианту реализации, избыток композиции вытирают или убирают промакиванием или удаляют перед отверждением композиции. Для последующего нанесения и отверждения композиции избыток композиции можно вытирать или промакивать после каждого нанесения и перед каждой стадией отверждения.
В то время как настоящее изобретение описано в связи с конкретными вариантами реализации настоящего изобретения, следует понимать, что указанные варианты реализации являются только примерами, и что настоящая заявка должна охватывать любые варианты, применения или изменения настоящего изобретения в соответствии с принципами настоящего изобретения и включающие такие отступления от настоящего описания, которые входят в известную или общепринятую практику в данной области техники, и находящиеся в пределах объема прилагаемой формулы изобретения.
Если не указано иное, процентные содержания в настоящем описании указаны по массе.
ПРИМЕРЫ
Композиции
Образцы 3-5, 3-10 и 3-30 получали с использованием масла авокадо, фотоинициаторов и ГПМА.
В образцах 4-5, 4-10 и 4-30 масло авокадо из описанных выше примеров заменяли маслом рисовых отрубей.
Образцы 5-5, 5-10 и 5-30 получали, как описано выше, с использованием в качестве приникающего агента подсолнечного масла.
Образцы 9-2.5, 9-5 и 9-10 получали с использованием комбинации масла авокадо и масла жожоба в качестве проникающего агента и ГПМА и ЭДМА в качестве способного к полимеризации материала.
Следующие образцы получали с дополнительными добавками.
Следующие образцы получали и отверждали под действием 2 минут УФ или 60 секунд света СИД.
Образец 008-19-2 V4.3 получали, добавляя 0,24 массовые части на 100 массовых частей Образца 008-19-1 V4.2. Образец 008-19-2 V4.3 отверждали под действием 2 минут УФ или 60 секунд света СИД.
Образец 008-19-4 получали, добавляя 1,0 г ацетата-бутирата целлюлозы к 49,5 г Образца 008-19-3 SB5.3. Образец 008-19-4 отверждали под действием 2 минут УФ или 60 секунд света СИД.
Следующие образцы получали и отверждали под действием 2 минут УФ или 60 секунд света СИД.
Нанесение
Локальная обработка
Для локальной обработки поврежденных частей ногтя следовали следующей методике.
- Удаляли любой имеющийся лак для ногтей, очищали ноготь очистителем для ногтей и высушивали безворсовой тканью,
- Наносили композицию на поврежденный участок ногтя (например, участок расслоения или трещину) и оставляли впитаться в поврежденный участок. Добавляли дополнительное количество композиции на поврежденный участок до заполнения участка расслоения или трещины.
- Помещали кисть руки под нагревательную лампу на 1 минуту.
- Любой избыток композиции, вытекающий из поврежденного участка, осторожно вытирали, избегая надавливания на поврежденный участок. Для отверждения композиции применяли отверждение в течение 4 минут под действием излучения УФ лампы или в течение 2 минут под действием излучения СИД.
Нанесение на весь ноготь
Для нанесения покрытия из композиции на всю поверхность ногтя следовали следующей методике.
- Удаляли любой имеющийся лак для ногтей.
- Придавали форму свободным краям всех ногтей. Срезали места расслоения свободного края и избыточную длину свободного края.
- Очищали ногти очистителем для ногтей.
- При наличии участков расслоения или повреждения ногтя применяли локальную обработку (см. методику выше).
- Композицию осторожно встряхивали перед каждым нанесением.
- Наносили композицию на ноготь. Согласно указанному примеру методики, композицию наносили не ближе чем на 1/16'' к мягким тканям, чтобы избежать любого контакта с кожей.
- Помещали кисть руки под нагревательную лампу на 5 минут.
- После 5 минут нагревания удаляли избыток композиции, осторожно вытирая безворсовым тампоном. Композицией «запечатывали» свободный край ногтя, при условии, что свободного края было достаточно для указанного действия. Затем помещали кисть руки под УФ лампу на 2 минуты или под СИД на 60 секунд.
- Нанесение композиции повторяли (как описано выше), за исключением того, что кисть руки помещали под нагревательную лампу на 3 минуты перед отверждением композиции.
Испытуемый субъект #1
Композиции согласно настоящему изобретению наносили на ногти испытуемого субъекта (Испытуемый субъект #1) в течение примерно 10 месяцев. Испытуемый субъект #1 начал испытание с сильно поврежденными ногтями, демонстрирующими расщепление и расслоение на обеих руках, с трещиной до середины одного ногтя большого пальца.
Образец 008-12d-1а наносили на ногти примерно каждые 2 недели в течение примерно 2 месяцев. Через 2 месяца сохранялись небольшие следы расщепления, и трещина на ногте большого пальца была видимой, но не ощущалась.
Затем наносили на ногти Образец 008-15d-2 примерно каждую неделю в течение 1 месяца. В конце месяца только на 3 ногтях наблюдалось расщепление, и трещина на ногте большого пальца почти полностью заросла.
Затем наносили на ногти Образец 008-17-4 примерно каждые 2 недели в течение 1 месяца. Небольшое количество расслоения было все еще видимо, но не ощущалось. Испытуемый субъект #1 отметила, что ее ногти ощущались более прочными, и она могла отрастить их длиннее.
Затем применяли Образец 008-19-5 (V4.2) примерно каждые 2 недели в течение 1 месяца. Ногти оставались запечатанными, и Испытуемый субъект #1 отметила, что ее ногти продолжали ощущаться более прочными.
Затем применяли Образец 008-20-3 (IB7.0) примерно каждую неделю в течение 1 месяца с локальным нанесением 008-20-2 (SB6.1) на расслоения. Ногти оставались запечатанными, и трещина на ногте большого пальца больше не наблюдалась.
В конце испытания ногти Испытуемого субъекта #1 показали значительно улучшенную прочность, и расслоение ногтей было запечатано. Трещина вдоль ногтя большого пальца была запечатана и полностью заросла.
Испытуемый субъект #2
Испытуемый субъект #2 начала испытание с тонкими, слабыми, расщепленными и хрупкими ногтями. Испытуемый субъект #2 пользовалась искусственными покрытиями для ногтей в течение последних 25 лет, что сделало ее ногти ослабленными. Композиции согласно настоящему изобретению наносили еженедельно или раз в две недели в течение 10 месяцев:
Нанесение Образца 008-12d-1b привело к снижению количества зазубренных краев через 2 недели применения.
Образец 008-15d-2 наносили примерно каждые 2 недели примерно в течение 1 месяца. Наблюдалось расслоение ногтей на нескольких пальцах.
Образец 008-19-1 (V4.2) наносили еженедельно в течение примерно 1 месяца. Расслоение почти прошло, и ногти показали улучшенную прочность и рост.
В конце испытания ногти Испытуемого субъекта #2 показали значительное улучшение прочности и уменьшение расслоения.
Испытуемый субъект #3
Испытуемый субъект #3 ранее пользовалась шеллаком, и ее ногти были очень тонкими и легко обламывались, не отрастая длинными. На обоих больших пальцах рук наблюдалось расслоение. Композиции согласно настоящему изобретению наносили еженедельно или раз в две недели в течение примерно 9 месяцев.
Образцы 008-15d-2 (V3.1) и 008-15d-3 (V2.0) наносили на левую и правую руки Испытуемого субъекта #3 в течение 7 последовательных недель, каждую неделю меняя образец, наносимый на каждую руку. Испытуемый субъект #3 отметила, что ее ногти ощущались более гладкими и прочными.
Затем наносили Образец 008-17-5 (V4.1), 2 нанесения с интервалом 2 недели. В начале этих двух недель ногти были поврежденными, на всех ногтях наблюдалось истирание свободного края, и на некоторых имелось расслоение. К моменту второго нанесения только на 1 ногте имелось расслоение.
Образец 008-19-1 (V4.2) наносили каждые 1-2 недели в течение примерно 3 месяцев, с локальной обработкой ногтей Образцом 008-20-2 (SB6.1). Гребни на ногтях стали более гладкими, и ногти не задирались.
Затем применяли Образец 008-21-1 (IB7.5) еженедельно в течение примерно 2 месяцев. Испытуемый субъект #3 отметила, что состояние ее ногтей значительно улучшилось, и что ее ногти впервые смогли вырасти длинными.